(57)【特許請求の範囲】
【請求項１】
内側から順に、二酸化チタンを含む基材と、
少なくともケイ素の酸化物及び／又は水酸化物とジルコニウムの酸化物及び／又は水酸化物とを含有するか、少なくともケイ素の酸化物及び／又は水酸化物とアルミニウムの酸化物及び／又は水酸化物とを含有するか、又は、少なくともジルコニウムの酸化物及び／又は水酸化物とアルミニウムの酸化物及び／又は水酸化物とを含有する第１の被覆帯と、
セリウムの酸化物又は水酸化物、及びアルミニウムの酸化物又は水酸化物を含有する第２の被覆帯
を備えたことを特徴とする複合粒子。
【請求項２】
前記第２の被覆帯は、セリウムの酸化物又は水酸化物を含有する層と、アルミニウムの酸化物又は水酸化物を含有する層を含む複層からなる請求項１に記載の複合粒子。
【請求項３】
前記第２の被覆帯は、セリウムの酸化物又は水酸化物を含有する内層と、アルミニウムの酸化物又は水酸化物を含有する外層を含む複層からなる
請求項２に記載の複合粒子。
【請求項４】
前記第２の被覆帯は、セリウムの酸化物又は水酸化物と、アルミニウムの酸化物又は水酸化物の両方を含有する単一層からなる
請求項１記載の複合粒子。
【請求項５】
前記第２の被覆帯の総質量は、前記二酸化チタンの質量１００質量部に対し１〜１５質量部である、請求項１〜４のいずれか一項記載の複合粒子。
【請求項６】
前記第２の被覆帯は、さらにジルコニウム、ケイ素、アルミニウム、亜鉛、チタン、スズ、リン及びアンチモンの酸化物または水酸化物からなる群から選択される少なくとも一つの化合物を含む請求項１〜５のいずれか一項記載の複合粒子。
【請求項７】
前記基材の粒子径は０．００１〜３μｍである、請求項１〜６のいずれか一項記載の複合粒子。
【請求項８】
請求項１〜７のいずれか一項記載の複合粒子を含有する塗料。
【請求項９】
請求項１〜７のいずれか一項記載の複合粒子を含有する化粧料。
【発明の詳細な説明】
【技術分野】
【０００１】
本発明は、長期の耐候性・耐久性が求められる塗料組成物（塗膜形成用組成物）等に使用される二酸化チタン含有複合粒子に関するものである。
【背景技術】
【０００２】
二酸化チタンは、可視光線に対しては高い屈折率を有することから、プラスチック、塗料、インキ用途等への白色顔料として、また紫外線に対しては吸収することから、化粧品用の紫外線遮蔽材などとして幅広く使用されている。
【０００３】
しかしながら、二酸化チタンは元来ｎ型半導体であり、紫外線が二酸化チタンに照射されると、光触媒作用を起こす。そのため化粧料、塗料、プラスチックス等の組成物に配合された場合、二酸化チタンの光触媒作用によって、樹脂や油脂などの有機成分の変色、褪色、劣化を引き起こす。そこで、二酸化チタンの紫外線耐性を高めることを目的に、二酸化チタン粒子の表面にシリカ、アルミナ、酸化セリウム等の被覆層を設けることにより、二酸化チタンの光触媒能による粒子界面の活性化を抑制している。中でも特に酸化セリウムは高紫外線遮蔽効果を有することから、二酸化チタンの被覆材として注目されている。
【０００４】
例えば特許文献１には、ルチル型酸化チタン粒子の表面にごく少量（酸化チタンに対し、０．０１〜１．０重量％）の酸化セリウムを析出させ、さらにその上に緻密無定形シリカを析出させた顔料が開示されている。
【０００５】
特許文献２には、アルミナまたはアルミナ・シリカからなる被覆を有するルチル型酸化チタン粒子の顔料であって、その粒子表面が酸化チタンに対し、０．５〜２重量％のセリウムカチオンおよび化学両論的な量の硫酸アニオンもしくはケイ酸アニオンを有する被覆酸化チタン顔料が開示されている。
【０００６】
特許文献３には、内側から順に、酸化チタンを含む粒子と、酸化セリウムを含む第１の被覆層と、酸化ケイ素を含む第２の被覆層とを有する複合粒子が開示されている。
【０００７】
特許文献４には、酸化セリウムと共に、二酸化ケイ素で二酸化チタン粉末を被覆した組成物が開示されている。
【先行技術文献】
【特許文献】
【０００８】
【特許文献１】特開平７−３１５８３８号公報
【特許文献２】特開昭５９−１８４２６４号公報
【特許文献３】国際公開第２００８／０７８６５７号パンフレット
【特許文献４】特開２０００−２１２０５４号公報
【発明の概要】
【発明が解決しようとする課題】
【０００９】
しかし上述のような、酸化セリウム被覆層を有する二酸化チタンを用いた場合は、ある程度の光触媒活性抑制効果は認められたものの、耐候性がまだ不十分であり、長期的な使用には耐えない場合が多かった。実際にも、例えば建築物外壁面のような高度かつ長期的な耐候性が要求される分野では、未だ満足する性能を有する二酸化チタン含有粒子は得られていない。
【００１０】
一方、耐候性を向上させることを目的に、被覆層を厚くすると、粒子全体における二酸化チタンの比率（酸化チタン純度）が相対的に低下する。その結果、隠蔽力、着色力といった酸化チタンに求められるべき本来の性能を損なうことになる。そのため、被覆層の質量をなるべく少なくし、粒子全体に占める二酸化チタンの質量をある一定量以上に保つ必要がある。
【００１１】
また酸化セリウムの被覆層を有する従来の二酸化チタン含有複合粒子は、顔料として配合された際、樹脂などの有機物質に対する親和性が不十分であり、組成物中での分散性が必ずしも高いとはいえない。そのため、塗膜を形成した際に顔料が凝集し、塗膜の透明性や光沢が低下する、という問題もある。
【課題を解決するための手段】
【００１２】
このような状況を踏まえ、本発明は、二酸化チタン本来の性質を保持しつつ、樹脂組成物中において、分散性が良好で、高度かつ長期にわたる耐候性を有する二酸化チタン含有複合粒子を提供することを目的とする。
【００１３】
すなわち、本発明の第１の態様は、内側から順に、二酸化チタンを含む基材と、
ケイ素、ジルコニウム及びアルミニウムの酸化物、並びにケイ素、ジルコニウム及びアルミニウムの水酸化物からなる群から選択される少なくとも１つの化合物を含有する第１の被覆帯と、
セリウムの酸化物又は水酸化物、及びアルミニウムの酸化物又は水酸化物を含有する第２の被覆帯
を備えた複合粒子に関する。
【００１４】
上記第２の被覆帯の好ましい実施形態の一つは、セリウムの酸化物又は水酸化物を含有する内層と、アルミニウムの酸化物又は水酸化物を含有する外層を含む複層からなるものである。また別の好ましい実施形態の一つは、上記第２の被覆帯は、セリウムの酸化物又は水酸化物と、アルミニウムの酸化物又は水酸化物の両方を含有する単一層からなるものである。
【００１５】
上記第２の被覆帯の質量は、上記二酸化チタンの質量１００質量部に対し１〜１５質量部であるのが好ましい。また上記第２の被覆帯は、さらにジルコニウム、ケイ素、亜鉛、チタン、スズ、リン及びアンチモンの酸化物または水酸化物からなる群から選択される少なくとも一つの化合物を含んでいてもよい。
【００１６】
さらに上記基材粒子と、上記第１の被覆帯を合わせた粒子の一次粒子径は０．００１〜３μｍであるのが好ましい。
【００１７】
また本発明の第２の態様は、上記複合粒子を含有する塗料に関する。
【００１８】
また本発明の第３の態様は、上記複合粒子を含有する化粧料に関する。
【発明の効果】
【００１９】
本発明の複合粒子は、酸化チタン顔料としての性能を保持しつつ、長期間にわたる耐候性を有するものである。また、樹脂などの有機物質に対する親和性も高く、化粧料、塗料、プラスチックス等の組成物に配合された場合の分散性に優れる。そのため、本発明は高度かつ長期にわたる耐候性を要求される塗膜形成用組成物や樹脂組成物用の顔料として適した二酸化チタン含有複合粒子を提供することができる。
【発明を実施するための形態】
【００２０】
以下に本発明を詳細に説明する。なお、本願明細書中において、「二酸化チタン」と「酸化チタン」はいずれも化学式：ＴｉＯ２で表される同一の化合物を意味する。
【００２１】
（二酸化チタン含有複合粒子）
上述の通り、本発明の第１の態様に係る複合粒子は、内側から順に、二酸化チタンを含む基材と、ケイ素、ジルコニウム及びアルミニウムの酸化物、並びにケイ素、ジルコニウム及びアルミニウムの水酸化物からなる群から選択される少なくとも１つの化合物を含有する第１の被覆帯と、セリウムの酸化物又は水酸化物、及びアルミニウムの酸化物又は水酸化物を含有する第２の被覆帯とを備えている。
【００２２】
本発明の複合粒子は、二酸化チタンを含む基材を含有する。二酸化チタンは屈折率が高いため、可視光線を効果的に散乱する。
【００２３】
二酸化チタンを含む基材の原料としては、顔料等として用いられる酸化チタン粒子、酸化チタンを含む複合酸化物等の粒子状基材や、酸化チタン被覆雲母等のフレーク状基材が挙げられる。なかでも、可視光線反射率の高さから、酸化チタン粒子が好ましい。
【００２４】
複合粒子中の二酸化チタンの割合は、特に限定されないが、下限は、好ましくは複合粒子総質量の５０質量％、より好ましくは６０質量％、さらに好ましくは７０質量％であり、一方、上限は、好ましくは複合粒子総質量の９０質量％、より好ましくは８５質量％、さらに好ましくは８０質量％である。複合粒子中の二酸化チタンの割合が少ないということは、被覆帯が厚いことを意味し、逆に二酸化チタンの割合が多いということは、被覆帯が薄いことを意味する。従って、複合粒子中の二酸化チタンの割合が５０質量％より少ない場合には、酸化チタンに求められるべき本来の性能（隠蔽力等）を損なうおそれがある。一方、二酸化チタンの量が９０質量％より多い場合には、被覆効果が不十分となる場合があり、複合粒子の耐候性が問題となるおそれがある。
【００２５】
本発明の複合粒子は、二酸化チタンを含む基材の外側に、ケイ素、ジルコニウム及びアルミニウムの酸化物、並びにケイ素、ジルコニウム及びアルミニウムの水酸化物からなる群から選択される少なくとも１つの化合物を含有する第１の被覆帯を有する。
【００２６】
第１の被覆帯は、基材中の酸化チタンと、第２の被覆帯に含まれる酸化セリウムとの間の電気的なバリアとして設けられるものである。酸化セリウムだけでは完全に紫外線を遮断できないため、酸化チタンの表面に直接酸化セリウムを含有する被覆層を設けた場合、紫外線の一部が酸化セリウム含有層を通過して、酸化チタンに届く場合がある。その結果、酸化チタンの光触媒反応によりヒドロキシラジカル（・ＯＨ）が発生する。発生したヒドロキシラジカルは容易に酸化セリウム層を分解することから、長期的に使用すれば次第に紫外線の遮断性能が低下する。これが従来の酸化セリウム被覆酸化チタンにおいて、長期的な耐候性が確保できなかった原因であると考えられる。第１の被覆帯は、酸化セリウムだけでは遮蔽しきれなかった紫外線があったとしても、直接酸化チタンに作用するのを防止する電気的バリアとしての役割も有する。
【００２７】
第１の被覆帯に含まれる化合物は、酸化物であっても、水酸化物であっても、両者の混合物であってもよい。
【００２８】
第１の被覆帯の質量は、特に限定されないが、下限は上記基材１００質量部に対して、好ましくは５質量部であり、上限は、上記基材１００質量部に対して、好ましくは３５質量部、より好ましくは２５質量部、さらに好ましくは１５質量部である。第１の被覆帯が５質量部より少ない場合には、上述のようなバリア効果が薄くなるおそれがあり、逆に３５質量部より多い場合には酸化チタンに求められるべき本来の性能（隠蔽力等）を損なうおそれがある。
【００２９】
上記基材の一次粒子径は０．００１〜３μｍであるのが好ましい。基材の一次粒子径は、複合粒子の用途によって好ましい範囲が異なる。例えば、本発明の複合粒子を、透明性が要求される化粧料に配合する場合には、基材の一次粒子径の下限は０．００１μｍであるのが好ましく、０．００３μｍであるのがより好ましく、０．００５μｍであるのがさらに好ましい。一方、基材の一次粒子径の上限は、０．１μｍが好ましく、０．０５μｍであるのがより好ましく、０．０１５μｍであるのがさらに好ましい。０．００１〜０．１μｍ程度の粒径であれば、可視光線（約３８０ｎｍから７８０ｎｍ）をほとんど反射せず、高い透明性を有する塗膜が形成できる。
【００３０】
一方、本発明の複合粒子が塗料などに配合される場合には、基材の一次粒子径の下限は０．１μｍが好ましく、０．２μｍであるのがより好ましい。一方、基材の一次粒子径の上限は３μｍが好ましく、１μｍであるのがより好ましい。０．１〜３μｍ程度の粒径の場合、高い散乱能が発揮できる点で好ましい。
【００３１】
本願明細書において、一次粒子径とは、透明性顔料の場合、透過型電子顕微鏡（ＴＥＭ）写真の１０万倍（塗料用顔料の場合は２万倍）の視野での一定方向径（粒子をはさむ一定方向の二本の平行線の間隔）で定義される粒子径（μｍ）であって、ＴＥＭ写真内の重なっていない独立した粒子１０００個の一定方向径を測定して平均値を求めたものである。
【００３２】
本発明の複合粒子は、上記第１の被覆帯の外側に、さらにセリウム及びアルミニウムの酸化物又は水酸化物を含有する第２の被覆帯を有する。酸化セリウムは、サングラス等の紫外線遮蔽（ＵＶカット）ガラスや化粧品に用いられることからもわかるように、紫外線を吸収、隠蔽するため、二酸化チタンに到達する紫外線を低減できる。
【００３３】
セリウムの酸化物又は水酸化物、及びアルミニウムの酸化物又は水酸化物は、同一の層に含まれていてもよく、第２の被覆帯を構成する別の層にそれぞれ含まれていてもよい。特に限定されないが、上記第２の被覆帯の好ましい実施形態の一つは、セリウムの酸化物又は水酸化物を含有する層（以下、「セリウム層」とも言う）を内層に、アルミニウムの酸化物又は水酸化物を含有する層（以下、「アルミニウム層」とも言う）を外層に有する複層からなるものである。また別の好ましい実施形態の一つは、セリウムの酸化物又は水酸化物と、アルミニウムの酸化物又は水酸化物の両方を含有する単一層（以下、「セリウム・アルミニウム単一層」とも言う）からなるものである。
【００３４】
第２の被覆帯に含まれる化合物は、酸化物であっても、水酸化物であっても、両者の混合物であってもよい。
【００３５】
上記第２の被覆帯の総質量は、上記二酸化チタンの質量１００質量部に対し１〜１５質量部であるのが好ましい。上記第２の被覆帯の総質量の下限は、上記二酸化チタンの質量１００質量部に対し、好ましくは３質量部、さらに好ましくは５質量部であり、一方、上限は、上記二酸化チタンの質量１００質量部に対し、好ましくは１２質量部、さらに好ましくは１０質量部である。第２の被覆帯の総質量が二酸化チタンの質量１００質量部に対し１質量部未満である場合には、被覆量が充分でないため、紫外線遮蔽効果が不十分な場合がある。一方、１５質量部を越えると、二酸化チタンに対する被覆物質の割合が高くなりすぎて、酸化チタンに求められるべき本来の性能（隠蔽力等）を損なうおそれがある。
【００３６】
上記第２の被覆帯は、さらにジルコニウム、ケイ素、亜鉛、チタン、スズ、リン及びアンチモンからなる群から選択される少なくとも一つの元素の酸化物または水酸化物を含んでいても良い。当該ジルコニウム等の酸化物または水酸化物は、セリウム層と、アルミニウム層のいずれかの層に含まれていてもよく、あるいはセリウム・アルミニウム単一層に含まれていてもよい。さらに、セリウム層やアルミニウム層とは別の第三の層に含まれていてもよい。好ましくは、セリウム層と、アルミニウム層、またはセリウム・アルミニウム単一層のさらに外側の層として、上記第２の被覆帯を構成するものであってもよい。
【００３７】
（用途）
本発明の複合粒子は、従来の酸化チタン顔料や酸化チタン含有粒子が使用されてきた塗料、プラスチック、化粧料、自動車の上塗り塗料などの各分野において好適に使用することができる。なかでも比較的平均一次粒子径が小さなもの（０．００１〜０．１μｍ程度）は、透明性が求められる化粧料などに、比較的平均一次粒子径が大きいもの（０．１〜３μｍ程度）は、自動車塗料やプラスチック、インキ、ゴムなどの顔料として好適である。このような、上記複合粒子を含む塗料や化粧料も本発明を構成する。
【実施例】
【００３８】
以下、実施例を参照しながら本発明を説明する。但し、下記実施例は本発明のいくつかの具体例を示すものであって、本発明はこれらに限定されるわけではない。
なお、下記実施例・比較例において、ケイ素、ジルコニウム、アルミニウムの酸化物及び／又は水酸化物からなる層を「バリア層」と呼ぶ場合がある。
さらに、セリウムの酸化物又は水酸化物を含有する層を「セリウム層」、アルミニウムの酸化物又は水酸化物を含有する層を「アルミニウム層」、セリウムの酸化物又は水酸化物と、アルミニウムの酸化物又は水酸化物の両方を含有する単一層を「セリウム・アルミニウム単一層」とも呼ぶ場合がある。また特に断りの無い限り「％」は「質量％」を意味する。
【００３９】
（実施例１）
硫酸法で得られたＴｉＯ２粒子を表面処理して、ＴｉＯ２粒子の表面上にケイ素、ジルコニウム、アルミニウムの酸化物及び／又は水酸化物からなる第１の被覆帯を形成したＤ−９１８（平均一次粒子径：０．２６μｍ、堺化学工業（株）製）を、水に添加して、ＴｉＯ２濃度４００ｇ／Ｌの水性スラリーを得た。このスラリー０．５Ｌを攪拌しながら４０℃に調整し、この温度を維持しながら、ＴｉＯ２１００質量部当たり、ＣｅＯ２換算で５質量部に相当する量の４０％硝酸セリウム水溶液と、Ａｌ２Ｏ３換算で２質量部に相当する量の１００ｇ／Ｌ硫酸アルミニウム水溶液との混合液を添加した。水酸化ナトリウム水溶液で、得られたスラリーのｐＨを７に中和した後、６０分間かけて熟成し、ＴｉＯ２表面上にセリウム水酸化物と水酸化アルミニウムを含有する第２の被覆帯を形成した。被覆帯形成後のスラリーを洗浄、固液分離して、１２０℃の温度で８時間乾燥した。次いで流体エネルギーミルを用いて粉砕することにより、内側から順に、ＴｉＯ２粒子の基材と、バリア層（第１の被覆帯）と、セリウム・アルミニウム単一層（第２の被覆帯）とを備えた本発明の二酸化チタン含有複合粒子を得た（試料Ａ）。
【００４０】
（実施例２）
硫酸法で得られたＴｉＯ２粒子を表面処理して、ＴｉＯ２粒子の表面上にケイ素、ジルコニウム、アルミニウムの酸化物及び／又は水酸化物からなる第１の被覆帯を形成したＤ−９１８（平均一次粒子径：０．２６μｍ、堺化学工業（株）製）を水に添加して、ＴｉＯ２濃度４００ｇ／Ｌの水性スラリーを得た。このスラリー０．５Ｌを攪拌しながら４０℃に調整し、この温度を維持しながらＴｉＯ２１００質量部当たり、ＣｅＯ２換算で５質量部に相当する量の４０％硝酸セリウム水溶液を添加した。水酸化ナトリウム水溶液で、得られたスラリーのｐＨを７に中和した後、３０分間かけて熟成した。次いでこのスラリーをｐＨ７に維持しながら、ＴｉＯ２１００質量部当たり、Ａｌ２Ｏ３換算で２質量部に相当する２５０ｇ／Ｌアルミン酸ナトリウム水溶液と、３０％硫酸とを６０分かけて同時に添加し、６０分間かけて熟成し、第１の被覆帯上にセリウム水酸化物と水酸化アルミニウムの被覆層を順に形成した。この水酸化セリウム被覆粒子を含む液をろ過した。得られた固体を水洗し、乾燥し、粉砕することにより、内側から順に、ＴｉＯ２粒子の基材と、バリア層（第１の被覆帯）と、セリウム層及びアルミニウム層（第２の被覆帯）とを備える水酸化セリウム被覆複合粒子を得た。
【００４１】
この水酸化セリウム被覆粒子を温度９００℃で２時間焼成し、前駆体粒子を得た。
前駆体粒子を水に添加してＴｉＯ２濃度４００ｇ／Ｌの水性スラリーを得た。このスラリーを攪拌しながら８０℃に昇温し、この温度を維持しながらＴｉＯ２１００質量部に対し、ＳｉＯ２換算で５質量部に相当する量の１５０ｇ／Ｌケイ酸ナトリウム水溶液を添加した。次に、１２０分間かけてスラリーのｐＨが７になるように３０％硫酸を添加した後、３０分間かけて熟成した。次いで、攪拌下、スラリーのｐＨを７に維持しながら、ＴｉＯ２１００質量部当たり、Ａｌ２Ｏ３換算で２質量部に相当する量の２５０ｇ／Ｌアルミン酸ナトリウム水溶液と、３０％硫酸とを６０分かけて同時に添加した。その後、６０分間かけて熟成し、上記アルミニウム層上に水酸化ケイ素と水酸化アルミニウムの被覆層を順に形成した。このスラリーを洗浄、固液分離した。得られた固形分を１２０℃の温度で８時間乾燥し、次いで流体エネルギーミルを用いて粉砕して、本発明の二酸化チタン含有複合粒子を得た（試料Ｂ）。
【００４２】
（実施例３）
硫酸法で得られた平均一次粒子径が０．２６μｍのＴｉＯ２粒子を水に添加し、ビーズミルで湿式粉砕を行なって、ＴｉＯ２濃度３００ｇ／Ｌの水性スラリーを得た。このスラリー０．５Ｌを攪拌しながら８０℃に昇温し、この温度を維持しながらＴｉＯ２１００質量部当たり、ＳｉＯ２換算で５質量部に相当する量の１５０ｇ／Ｌケイ酸ナトリウム水溶液を添加した。１２０分間かけてｐＨ７になるように３０％硫酸を添加した後、３０分間かけて熟成した。次いで、攪拌下、スラリーのｐＨを７に維持しながら、ＴｉＯ２１００質量部当たり、Ａｌ２Ｏ３換算で２質量部に相当する量の２５０ｇ／Ｌアルミン酸ナトリウム水溶液と３０％硫酸を６０分かけて同時に添加し、６０分間かけて熟成し、ＴｉＯ２表面上に水酸化ケイ素と水酸化アルミニウムの被覆層を順に形成した。
その後さらに、この温度を維持しながら、ＴｉＯ２１００質量部当たり、ＣｅＯ２換算で５質量部に相当する量の４０％硝酸セリウム水溶液と、Ａｌ２Ｏ３換算で２質量部に相当する量の１００ｇ／Ｌ硫酸アルミニウム水溶液との混合液を添加した。水酸化ナトリウム水溶液で、得られたスラリーのｐＨを７に中和した後、６０分間かけて熟成し、ＴｉＯ２表面上にセリウム水酸化物と水酸化アルミニウムを含有する第２の被覆帯を形成した。被覆帯形成後のスラリーを洗浄、固液分離して、１２０℃の温度で８時間乾燥した。次いで流体エネルギーミルを用いて粉砕することにより、内側から順に、ＴｉＯ２粒子の基材と、バリア層（第１の被覆帯）と、セリウム・アルミニウム単一層（第２の被覆帯）とを備えた本発明の二酸化チタン含有複合粒子を得た（試料Ｃ）。
【００４３】
（比較例１）
硫酸法で得られた平均一次粒子径が０．２６μｍのＴｉＯ２粒子を水に添加し、ビーズミルで湿式粉砕を行なって、ＴｉＯ２濃度３００ｇ／Ｌの水性スラリーを得た。このスラリー０．５Ｌを攪拌しながら８０℃に昇温し、この温度を維持しながらＴｉＯ２１００質量部当たり、ＳｉＯ２換算で５質量部に相当する量の１５０ｇ／Ｌケイ酸ナトリウム水溶液を添加した。１２０分間かけてｐＨ７になるように３０％硫酸を添加した後、３０分間かけて熟成した。次いで、攪拌下、スラリーのｐＨを７に維持しながら、ＴｉＯ２１００質量部当たり、Ａｌ２Ｏ３換算で２質量部に相当する量の２５０ｇ／Ｌアルミン酸ナトリウム水溶液と３０％硫酸を６０分かけて同時に添加し、６０分間かけて熟成し、ＴｉＯ２表面上に水酸化ケイ素と水酸化アルミニウムの被覆層を順に形成した。このスラリーを洗浄、固液分離した。得られた固形分を１２０℃の温度で８時間乾燥し、次いで流体エネルギーミルを用いて粉砕して、比較対象の二酸化チタン含有複合粒子を得た（試料Ｄ）。
【００４４】
（比較例２）
硫酸法で得られた、平均一次粒子径が０．２６μｍのＴｉＯ２粒子を、水に添加し、ビーズミルで湿式粉砕を行なって、ＴｉＯ２濃度３００ｇ／Ｌの水性スラリーを得た。このスラリー０．５Ｌを攪拌しながら４０℃に調整し、この温度を維持しながらＴｉＯ２１００質量部当たり、ＣｅＯ２換算で０．１０質量部に相当する量の４０％硝酸セリウム水溶液を添加した後、水酸化ナトリウム水溶液でｐＨ７に中和した後、３０分間かけて熟成した。次いでこのスラリーを攪拌しながら８０℃に昇温し、この温度を維持しながらＴｉＯ２１００質量部当たり、ＳｉＯ２換算で５質量部に相当する量の１５０ｇ／Ｌケイ酸ナトリウム水溶液を添加した。１２０分間かけてスラリーのｐＨが７になるように３０％硫酸を添加した後、３０分間かけて熟成した。次いで、攪拌下、スラリーのｐＨを７に維持しながらＴｉＯ２１００質量部当たり、Ａｌ２Ｏ３換算で２質量部に相当する量の２５０ｇ／Ｌアルミン酸ナトリウム水溶液と、３０％硫酸を６０分かけて同時に添加した。その後、６０分間かけて熟成し、ＣｅＯ２の層上に、水酸化ケイ素と水酸化アルミニウムの被覆層を順に形成した。このスラリーを洗浄、固液分離した。得られた固形分を１２０℃の温度で８時間乾燥し、次いで流体エネルギーミルを用いて粉砕して、比較対象の二酸化チタン含有複合粒子を得た（試料Ｅ）。
【００４５】
（比較例３）
平均一次粒子径が０．２０μｍのＴｉＯ２粒子を水に添加し、ビーズミルで湿式粉砕を行なって、ＴｉＯ２濃度３００ｇ／Ｌの水性スラリーを得た。このスラリー０．５Ｌを攪拌しながら７０℃に昇温し、この温度を維持しながらＴｉＯ２１００質量部当たり、Ａｌ２Ｏ３換算で２質量部に相当する量の２５０ｇ／Ｌアルミン酸ナトリウム水溶液を添加した。３０分間攪拌した後、３０％硫酸でスラリーのｐＨを７に中和し、６０分間かけて熟成し、ＴｉＯ２表面上に水酸化アルミニウムの被覆層を形成した。このスラリーを洗浄し、固液分離した。得られた固形物を、１２０℃の温度で８時間乾燥し、次いで流体エネルギーミルを用いて粉砕して、水酸化アルミニウムの被覆層を有する酸化チタン表面処理顔料を得た。
【００４６】
この酸化チタン表面処理顔料を水に添加して、ＴｉＯ２濃度４００ｇ／Ｌの水性スラリーを得た。このスラリー０．５Ｌを攪拌しながら４０℃に調整した。この温度を維持しながら、ＴｉＯ２１００質量部当たり、ＣｅＯ２換算で１０質量部に相当する量の４０％硝酸セリウム水溶液を添加した。水酸化ナトリウム水溶液でｐＨ７〜９に中和した後、３０分間かけて熟成した。水酸化セリウム被覆粒子を含む液をろ過した。得られた固形分を水洗し、乾燥し、粉砕することにより、水酸化セリウムの被覆層を有する粒子を得た。
【００４７】
この水酸化セリウム被覆粒子を水に添加して、ＴｉＯ２濃度４００ｇ／Ｌの水性スラリーを得た。このスラリー０．５Ｌを攪拌しながら８０℃に調整し、この温度を維持しながらＴｉＯ２１００質量部当たり、ＳｉＯ２換算で２８．５質量部に相当する量の１５０ｇ／Ｌ  ３号ケイ酸ナトリウム水溶液を添加した。この際、２Ｎ希硫酸も添加して、液のｐＨを６〜８とし、水酸化セリウム被覆粒子上に被覆層を形成した。この液をろ過し、得られた固形分を水洗し、乾燥し、粉砕して前駆体粒子を得た。前駆体粒子を温度５００℃で２時間焼成し、流体エネルギーミルを用いて粉砕して、比較対象の二酸化チタン含有複合粒子を得た（試料Ｆ）。
【００４８】
（比較例４）
硫酸法で得られたＴｉＯ２粒子を表面処理して、ＴｉＯ２粒子の表面上にケイ素、ジルコニウム、アルミニウムの酸化物及び／又は水酸化物からなる第１の被覆帯を形成したＤ−９１８（平均一次粒子径：０．２６μｍ、堺化学工業（株）製）を水に添加して、ＴｉＯ２濃度４００ｇ／Ｌの水性スラリーを得た。このスラリー０．５Ｌを攪拌しながら４０℃に調整し、この温度を維持しながらＴｉＯ２１００質量部当たり、ＣｅＯ２換算で２０質量部に相当する量の４０％硝酸セリウム水溶液を添加した。水酸化ナトリウム水溶液でｐＨ７に中和した後、３０分間かけて熟成し、ＴｉＯ２表面上にセリウム水酸化物の被覆層を形成した。このスラリーを洗浄、固液分離した。得られた固形分を１２０℃の温度で８時間乾燥し、次いで流体エネルギーミルを用いて粉砕して、比較対象の二酸化チタン含有複合粒子を得た（試料Ｇ）。
【００４９】
（比較例５）
硫酸法で得られた平均一次粒子径が０．２６μｍのＴｉＯ２粒子を水に添加し、ビーズミルで湿式粉砕を行なって、ＴｉＯ２濃度３００ｇ／Ｌの水性スラリーを得た。このスラリー０．５Ｌを攪拌しながら４０℃に調整し、この温度を維持しながらＴｉＯ２１００質量部当たり、ＣｅＯ２換算で５質量部に相当する量の４０％硝酸セリウム水溶液を添加した。水酸化ナトリウム水溶液でｐＨ７に中和した後、３０分間かけて熟成し、ＴｉＯ２表面上にセリウム水酸化物の被覆層を形成した。このスラリーを洗浄、固液分離して、１２０℃の温度で８時間乾燥し、次いで流体エネルギーミルを用いて粉砕して、比較対象の二酸化チタン含有複合粒子を得た（試料Ｈ）。
【００５０】
（比較例６）
水酸化アルミニウムによる被覆層を設けず、かつセリウム水酸化物の被覆量をＴｉＯ２１００質量部当たりＣｅＯ２換算で０．５質量部とする以外は実施例１と同じ手順にて二酸化チタン含有複合粒子を得た（試料Ｉ）。
【００５１】
（比較例７）
硫酸法で得られたＴｉＯ２粒子を表面処理して、ＴｉＯ２粒子の表面上にケイ素、ジルコニウム、アルミニウムの酸化物及び／又は水酸化物からなる被覆帯を形成したＤ−９１８（平均一次粒子径：０．２６μｍ、堺化学工業（株）製）を水に添加して、ＴｉＯ２濃度４００ｇ／Ｌの水性スラリーを得た。このスラリー０．５Ｌを攪拌しながら４０℃に調整し、この温度を維持しながらＴｉＯ２１００質量部当たり、ＣｅＯ２換算で５質量部に相当する量の４０％硝酸セリウム水溶液を添加した。水酸化ナトリウム水溶液でｐＨ７に中和した後、３０分間かけて熟成した。このスラリーを攪拌しながら８０℃に昇温し、この温度を維持しながらＴｉＯ２１００質量部当たり、ＳｉＯ２換算で５質量部に相当する量の１５０ｇ／Ｌケイ酸ナトリウム水溶液を添加した。１２０分間かけてｐＨ７になるように３０％硫酸を添加した後、３０分間かけて熟成し、ＴｉＯ２表面上にセリウム水酸化物と水酸化ケイ素の被覆層を順に形成した。このスラリーを洗浄、固液分離して、１２０℃の温度で８時間乾燥し、次いで流体エネルギーミルを用いて粉砕して、本発明の二酸化チタン含有複合粒子を得た（試料Ｊ）。
【００５２】
評価１：耐候性の評価
実施例及び比較例で得られた各試料を用い、表１に示す処方にて樹脂成分（アルキド樹脂＋ブチル化メラミン樹脂）質量／二酸化チタン顔料質量＝１／１の塗料組成物とした。次いで、得られた塗料組成物をバーコーター＃  ５０を用いてボンデライト処理鋼板上に塗布し、１４０℃で３０分間焼付けて試験片を作製した。この試験片をサンシャインウェザーメーターを用いて光照射しながら、一定の間隔で純水を噴霧して促進曝露した。
一定間隔毎に、６０度光沢値を光沢計（ＧＭ−２６Ｄ：村上色彩研究所製）を用いて測定し、６０度光沢値が初期６０度光沢値の５０％以下になるのに要する時間を比較した。この時間が長いほど、耐候性が優れている。
【００５３】
【表１】
0005809795.tif 000002
【００５４】
評価２：隠蔽性の評価
評価１で得られた塗料組成物を、１．５ミルアプリケーターを用いてガラス板上に塗布し、１４０℃で３０分間焼き付けてから塗膜化した。塗膜化した反対側のガラス面に塗膜に向けて白色紙及び黒色紙をあて塗膜をカラーメーター（ＳＥ−２０００：日本電色工業社製）を用いてそれぞれのＹを測定した。このとき、白色紙ごしの測定値をＹｗ、黒色紙越しの測定値をＹｂとする。
隠蔽性をコントラスト比（Ｃ．Ｒ．）＝Ｙｂ／Ｙｗ  ×１００で算出し、比較した。
この値が大きいほど、隠蔽性が優れている。
【００５５】
評価３：光沢の評価
評価１で得られた塗料組成物を、１．５ミルアプリケーターを用いてガラス板上に塗布し、１４０℃で３０分間焼き付けてから塗膜化した。塗膜の表面の２０°−２０°鏡面の光沢値を光沢計（ＧＭ−２６Ｄ：村上色彩研究所製）にて測定した。この値が大きいほど、光沢が優れており、塗膜中の顔料分散が良いことを示す。
【００５６】
【表２】
0005809795.tif 000003
【００５７】
（調製例１）
・化粧料組成物の調製
表３に示す組成に基づいて化粧料を調製した。まず、組成Ａとして示した各成分を、ホモジナイザーを用いて１５０００ｒｐｍで１５分攪拌し、液Ａを調製した。次に、組成Ｂとして示した各成分を混合して、液Ｂを調製した。最後にＡ液とＢ液を合わせて、ペイントシェイカーにて１５分間混合し、化粧料組成物を調製した。
【００５８】
【表３】
0005809795.tif 000004
【００５９】
（調製例２）
・透明性塗料組成物の調製
下記表４に示す各成分を、ペイントコンディショナー（レッドデビル社製）にて９０分間混合することにより、透明性を有する塗料組成物を調製した。
【００６０】
【表４】
0005809795.tif 000005